(57)【要約】【課題】所望の吸収容量及び／又は性能を低コストで実現でき、かつ／又は色や強度等に関して所望の性能を有する、包装袋を提供する。【解決手段】本発明のピロー袋１００は、外装フィルム１０、及びインナーフィルム２０を具備している、ピロー袋であって、外装フィルム１０が、背部シール部５２及び２つの側部シール部５０により袋内空間を形成しており、インナーフィルム２０が、袋内空間内に存在しており、かつ外装フィルム１０の２つの側部シール部５０において外装フィルム１０に融着されており、外装フィルム１０が、基材層及びシーラント層を有しており、インナーフィルム２０が、熱可塑性樹脂、及び熱可塑性樹脂中の吸収剤を含有している吸収層を有している、ピロー袋である。【選択図】図１
2019073295.tif 000002
【特許請求の範囲】
【請求項１】
外装フィルム、及びインナーフィルムを具備している、ピロー袋であって、
前記外装フィルムが、背部シール部及び２つの側部シール部により袋内空間を形成しており、
前記インナーフィルムが、前記袋内空間内に存在しており、かつ前記外装フィルムの２つの前記側部シール部において前記外装フィルムに挟持されており、
前記外装フィルムが、基材層及びシーラント層を有しており、
前記インナーフィルムが、熱可塑性樹脂、及び前記熱可塑性樹脂中の吸収剤を含有している吸収層を有している、
ピロー袋。
【請求項２】
前記吸収剤が、酸素吸収剤である、請求項１に記載のピロー袋。
【請求項３】
前記酸素吸収剤が、酸素欠損を有する酸化セリウムである、請求項２に記載のピロー袋。
【請求項４】
酸素濃度２０．９％の環境下で製袋した４８時間後において、前記ピロー袋内部の酸素濃度が、０．１０ｖｏｌ％以下である、請求項２又は３に記載のピロー袋。
【請求項５】
前記吸収剤が、吸湿剤である、請求項１に記載のピロー袋。
【請求項６】
前記吸湿剤が、親水性ゼオライトである、請求項５に記載のピロー袋。
【請求項７】
２３℃及び相対湿度５０％ＲＨの環境下で製袋した６時間後において、前記ピロー袋内部の相対湿度が、２３℃において０．５％ＲＨ以下である、請求項５又は６に記載のピロー袋。
【請求項８】
前記インナーフィルムが、前記吸収層の片側又は両側に存在しているスキン層を更に有している、請求項１〜７のいずれか一項に記載のピロー袋。
【請求項９】
前記基材層が、透明樹脂フィルム及び透明バリア層を具備している透明基材層である、請求項１〜８のいずれか一項に記載のピロー袋。
【請求項１０】
前記シーラント層の厚さが、７０μｍ以上である、請求項１〜９のいずれか一項に記載のピロー袋。
【発明の詳細な説明】
【技術分野】
【０００１】
本発明は、ピロー袋、特に吸収機能を有するピロー袋に関する。
【背景技術】
【０００２】
食品、薬剤、医薬品、化粧品、電子部品等のための包装材料には、包装体内の気体によって内容物の品質が低下しないよう、種々の吸収性フィルムが用いられている。
【０００３】
かかる吸収性フィルムの一例として、特許文献１には、酸素吸収層と、酸素吸収層の両面に設けられた樹脂層とから構成され、酸素吸収層が熱可塑性樹脂と酸素欠損を有する酸化セリウムとを含有し、かつ酸素吸収層中に上記酸素欠損を有する酸化セリウムが５０重量％を超え８５重量％未満の範囲で含まれる、酸素吸収性フィルムが開示されている。
【０００４】
なお、特許文献２には、内容物が、外装フィルムでピロー包装されている包装体であって、外装フィルムの内側に、インナーフィルムが架け渡されている包装体が開示されている。
【先行技術文献】
【特許文献】
【０００５】
【特許文献１】特開２０１２−１５８１２５号公報
【特許文献２】特開２０１０−３０６５３号公報
【発明の概要】
【発明が解決しようとする課題】
【０００６】
一般に、包装袋を構成するフィルムの大きさは、包装すべき内容物の大きさに応じて定まる。したがって、吸収性フィルムで包装袋を作製する場合には、吸収性フィルムによる吸収容量及び／又は性能と包装すべき内応物の大きさによって定まることとなる。
【０００７】
しかしながら、吸収性フィルムは、吸収性を有しないフィルムよりもコストが高いため、吸収性フィルムを用いる量は、可能な限り少なくすることが望ましい。また、吸収フィルムは、吸収剤を含有することによって、色や強度に関して、包装袋の外装フィルムとして好ましくない場合がある。
【０００８】
そこで、所望の吸収容量及び／又は性能を低コストで実現でき、かつ／又は色や強度等に関して所望の性能を有する、包装袋を提供する必要性が存在する。
【課題を解決するための手段】
【０００９】
本発明者らは、鋭意検討したところ、以下の手段により上記課題を解決できることを見出して、本発明を完成させた。すなわち、本発明は、下記のとおりである：
〈態様１〉外装フィルム、及びインナーフィルムを具備している、ピロー袋であって、
上記外装フィルムが、背部シール部及び２つの側部シール部により袋内空間を形成しており、
上記インナーフィルムが、上記袋内空間内に存在しており、かつ上記外装フィルムの２つの上記側部シール部において上記外装フィルムに挟持されており、
上記外装フィルムが、基材層及びシーラント層を有しており、
上記インナーフィルムが、熱可塑性樹脂、及び上記熱可塑性樹脂中の吸収剤を含有している吸収層を有している、
ピロー袋。
〈態様２〉上記吸収剤が、酸素吸収剤である、態様１に記載のピロー袋。
〈態様３〉上記酸素吸収剤が、酸素欠損を有する酸化セリウムである、態様２に記載のピロー袋。
〈態様４〉酸素濃度２０．９％の環境下で製袋した４８時間後において、上記ピロー袋内部の酸素濃度が、０．１０ｖｏｌ％以下である、態様２又は３に記載のピロー袋。
〈態様５〉上記吸収剤が、吸湿剤である、態様１に記載のピロー袋。
〈態様６〉上記吸湿剤が、親水性ゼオライトである、態様５に記載のピロー袋。
〈態様７〉２３℃及び相対湿度５０％ＲＨの環境下で製袋した６時間後において、上記ピロー袋内部の相対湿度が、２３℃において０．５％ＲＨ以下である、態様５又は６に記載のピロー袋。
〈態様８〉上記インナーフィルムが、上記吸収層の片側又は両側に存在しているスキン層を更に有している、態様１〜７のいずれか一項に記載のピロー袋。
〈態様９〉上記基材層が、透明樹脂フィルム及び透明バリア層を具備している透明基材層である、態様１〜８のいずれか一項に記載のピロー袋。
〈態様１０〉上記シーラント層の厚さが、７０μｍ以上である、態様１〜９のいずれか一項に記載のピロー袋。
【発明の効果】
【００１０】
本発明によれば、所望の吸収容量及び／又は性能を低コストで実現でき、かつ／又は色や強度等に関して所望の性能を有する、包装袋を提供することができる。
【図面の簡単な説明】
【００１１】
【図１】図１は、本発明のピロー袋の構造を示す図である。図１（ａ）は、本発明のピロー袋の上面図を示しており、図１（ｂ）は、図１（ａ）の線Ｉｂ−Ｉｂにおける断面図を示しており、図１（ｃ）は、図１（ａ）の線Ｉｃ−Ｉｃにおける断面図を示している。
【図２】図２は、外装フィルムの層構成の例を示す図である。
【図３】図３は、インナーフィルムの層構成の例を示す図である。
【発明を実施するための形態】
【００１２】
《ピロー袋》
図１に示すように、本発明のピロー袋１００は、外装フィルム１０、及びインナーフィルム２０を具備している、ピロー袋であって、外装フィルム１０が、背部シール部５２及び２つの側部シール部５０により袋内空間を形成しており、インナーフィルム２０が、袋内空間内に存在しており、かつ外装フィルム１０の２つの側部シール部５０において外装フィルム１０に融着されており、外装フィルム１０が、基材層及びシーラント層を有しており、インナーフィルム２０が、熱可塑性樹脂、及び熱可塑性樹脂中の吸収剤を含有している吸収層を有している、ピロー袋である。
【００１３】
上記の構成により、外装フィルムの大きさに関わらず、インナーフィルムの大きさを調節することによって吸収層の大きさを調節でき、したがって、吸収性を有するフィルムの大きさを小さく抑えることができるため、吸収機能を低コストで実現できる。また、上記の構成により、色や強度等に関して所望の性能を実現できる。
【００１４】
本発明の一態様においては、基材層が、透明樹脂フィルム及び透明バリア層を具備している透明基材層であることができる。この態様は、内容物の視認性の観点から好ましいものであり、特に、吸収剤が酸素欠損を有する酸化セリウム等のように有色である場合には、吸収層を外装フィルムに配置した場合と比較して、有意に優れた視認性を得ることができる。
【００１５】
ここで、本発明において、「透明」とは、内容物が視認可能である程度に透明であることを意味するものであり、例えばＪＩＳ  Ｋ  ７１０５に準拠する全光線透過率が、５０％以上、６０％以上、７０％以上、７５％以上、８０％以上、８５％以上、９０％以上、９５％以上、又は１００％であることを意味するものである。
【００１６】
吸収剤が酸素吸収剤、特に酸素欠損を有する酸化セリウムである本発明のピロー袋の一態様においては、酸素濃度２０．９％の環境下で製袋した４８時間後において、ピロー袋内部の酸素濃度が、０．５０ｖｏｌ％以下、０．３０ｖｏｌ％以下又は０．１０ｖｏｌ％以下であってよく、また０ｖｏｌ％以上、０．００１ｖｏｌ％以上、０．００５ｖｏｌ％以上、又は０．０１ｖｏｌ％以上であってよい。
【００１７】
特に、本発明のピロー袋が、カビの発生を避けるべき内容物を包装するためのピロー袋、例えば餅、パン、菓子等の食品を包装するための食品包装用ピロー袋である場合においては、上記の酸素濃度は、０．１０ｖｏｌ％以下であることが好ましい。
【００１８】
吸収剤が吸湿剤、特に親水性ゼオライトである本発明のピロー袋の一態様においては、２３℃及び相対湿度５０％ＲＨの環境下で製袋した６時間後において、ピロー袋内部の相対湿度が、２３℃において、０．５％ＲＨ以下、０．３％ＲＨ以下又は０．１％ＲＨ以下であってよく、また０％ＲＨ以上、０．００１％ＲＨ以上、０．００５％ＲＨ以上、又は０．０１％ＲＨ以上であってよい。
【００１９】
以下では、本発明の各構成要素について説明する。
【００２０】
〈外装フィルム〉
外装フィルムは、背部シール部及び２つの側部シール部により袋内空間を形成しているフィルムである。
【００２１】
図２（ａ）に示すように、外装フィルム１０は、基材層１２及びシーラント層１４を有している。この基材層は、図２（ｂ）に示すように、透明樹脂フィルム１２ａ及び透明バリア層１２ｂを具備している透明基材層であることが、内容物の視認性の観点から好ましい。
【００２２】
（透明樹脂フィルム）
透明樹脂フィルムとしては、耐衝撃性、耐摩耗性等に優れた熱可塑性樹脂、例えば、ポリオレフィン、ビニル系ポリマー、ポリエステル、ポリアミド等で構成されたフィルムを単独で、又は２種類以上組み合わせて複層で用いることができる。かかるフィルムは、延伸フィルムであっても、無延伸フィルムであってもよい。
【００２３】
ポリオレフィンとしては、ポリエチレン系樹脂、ポリプロピレン系樹脂等が挙げられる。
【００２４】
なお、本明細書において、ポリエチレン系樹脂とは、ポリマーの主鎖にエチレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−アクリル酸共重合体（ＥＡＡ）、エチレン−メタクリル酸共重合体（ＥＭＡＡ）、エチレン−エチルアクリレート共重合体（ＥＥＡ）、エチレン−メチルアクリレート共重合体（ＥＭＡ）、エチレンビニルアセテート共重合体（ＥＶＡ）、カルボン酸変性ポリエチレン、カルボン酸変性エチレンビニルアセテート共重合体、及びこれらの誘導体、並びにこれらの混合物からなる群より選択される。
【００２５】
本明細書において、ポリプロピレン系樹脂とは、ポリマーの主鎖にプロピレン基の繰返し単位を、３０ｍｏｌ％以上、４０ｍｏｌ％以上、５０ｍｏｌ％以上、６０ｍｏｌ％以上、７０ｍｏｌ％以上、又は８０ｍｏｌ％以上含む樹脂であり、例えば、ポリプロピレン（ＰＰ）ホモポリマー、ランダムポリプロピレン（ランダムＰＰ）、ブロックポリプロピレン（ブロックＰＰ）、塩素化ポリプロピレン、カルボン酸変性ポリプロピレン、及びこれらの誘導体、並びにこれらの混合物が挙げられる。
【００２６】
ビニル系ポリマーとしては、ポリ塩化ビニル（ＰＶＣ）、ポリスチレン、ポリ塩化ビニリデン（ＰＶＤＣ）、ポリクロロトリフルオロエチレン、ポリアクリロニトリル（ＰＡＮ）等を用いることができる。
【００２７】
ポリエステルとしては、例えばポリエチレンテレフタレート（ＰＥＴ）、ポリブチレンテレフタレート等が挙げられる。
【００２８】
ポリアミドとしては、例えばナイロン（登録商標）６、ナイロンＭＸＤ６等のナイロン等が挙げられる。
【００２９】
透明樹脂フィルムの厚さは、３μｍ以上、５μｍ以上、７μｍ以上、１０μｍ以上、又は１２μｍ以上であることができ、また１２０μｍ以下、１００μｍ以下、８０μｍ以下、６０μｍ以下、５０μｍ以下、４０μｍ以下、３０μｍ以下、又は２０μｍ以下であることができる。
【００３０】
（透明バリア層）
透明バリア層としては、外部からの水分が吸収層へと透過することを抑制することができ、かつこれを通して袋内を視認できる材料を用いることができ、例えばアルミニウム蒸着膜、シリカ蒸着膜、アルミナ蒸着膜、若しくはシリカ・アルミナ二元蒸着膜等の無機物蒸着膜、ポリ塩化ビニリデンコーティング膜、若しくはポリフッ化ビニリデンコーティング膜等の有機物コーティング膜、又はエチレン−ビニルアルコール共重合体等のバリア性フィルムを用いることができる。
【００３１】
透明バリア層の厚さは、１μｍ以上、３μｍ以上、５μｍ以上、又は７μｍ以上であることができ、また７０μｍ以下、６０μｍ以下、５０μｍ以下、４０μｍ以下、３０μｍ以下、２０μｍ以下、又は１０μｍ以下であることができる。
【００３２】
（シーラント層）
シーラント層としては、例えば、ＬＤＰＥ、ＬＬＤＰＥ、ＰＰ、エチレン−メタクリル酸コポリマー（ＥＭＡＡ）、エチレン−アクリル酸コポリマー（ＥＡＡ）、アイオノマー樹脂、エチレン−酢酸ビニルコポリマーなどの熱可塑性樹脂を用いることができる。これらの樹脂は、例えば、延伸又は無延伸フィルム、押出積層用の溶融樹脂、ホットメルト用の塗料などの形態でよい。
【００３３】
また、シーラント層としては、これらの樹脂で構成されていない、市販のイージーピール樹脂やイージーピールシーラントフィルムを用いてもよい。
【００３４】
シーラント層の厚さは、７０μｍ以上、８０μｍ以上、又は９０μｍ以上であることが、インナーフィルムが存在する側部シール部の領域において密封状態を良好にする観点から好ましく、また１５０μｍ以下、１２０μｍ以下、又は１００μｍ以下であることが、シール部の断面を過剰に厚くしない観点から好ましい。
【００３５】
〈インナーフィルム〉
インナーフィルムは、袋内空間内に存在しており、かつ外装フィルムの２つの側部シール部において外装フィルムに融着されている。
【００３６】
図３（ａ）に示すように、インナーフィルム２０は、吸収層２２を有している。また、図３（ｂ）に示すように、インナーフィルム２０は、吸収層２２の片側又は両側に存在しているスキン層２４を更に有していてもよい。
【００３７】
（吸収層）
吸収層は、熱可塑性樹脂、及び熱可塑性樹脂中の吸収剤を含有している。吸収剤は、熱可塑性樹脂中に分散していてよい。
【００３８】
吸収層中の吸収剤の含有率は、吸収層の質量を基準として、１質量％以上、５質量％以上、１０質量％以上、又は２０質量％以上であることができ、また７０質量％以下、６５質量％以下、６０質量％以下、５５質量％以下、５０質量％以下、４５質量％以下、又は４０質量％以下であることができる。
【００３９】
吸収層の厚さは、５μｍ以上、１０μｍ以上、２０μｍ以上、又は３０μｍ以上であることができ、また２００μｍ以下、１８０μｍ以下、１６０μｍ以下、１４０μｍ以下、１２０μｍ以下、１００μｍ以下、９０μｍ以下、８０μｍ以下、又は７０μｍ以下であることができる。
【００４０】
（吸収層：熱可塑性樹脂）
吸収層の熱可塑性樹脂としては、気体の透過性が高く、混練性に優れた熱可塑性樹脂を用いることができる。例えばポリオレフィン、ビニル系ポリマー、ポリエステル、アイオノマー、ポリカーボネート、ポリアミド、熱可塑性エラストマー等から選択される少なくとも１種、又はこれらの組合せを用いることができる。
【００４１】
ポリオレフィン、ビニル系ポリマー、ポリエステル及びポリアミドとしては、透明樹脂フィルムに関して挙げた熱可塑性樹脂を用いることができる。
【００４２】
アイオノマーとしては、例えばエチレンとメタクリル酸との共重合体を亜鉛等の金属で架橋させた樹脂が挙げられる。
【００４３】
ポリカーボネートとしては、例えばビスフェノールＡと塩化カルボニルとを縮合重合させた樹脂が挙げられる。
【００４４】
熱可塑性エラストマーとしては、例えばスチレン−ブタジエンゴム、エチレン−プロピレンゴム等が挙げられる。
【００４５】
（吸収層：吸収剤）
吸収剤としては、酸素吸収剤、吸湿剤、吸ガス剤等が挙げられる。
【００４６】
酸素吸収剤としては、酸素欠損を有する金属酸化物、鉄系酸素吸収剤等の無機系酸素吸収剤、並びに金属及び多価フェノールを含有している酸素吸収性金属含有樹脂組成物等が挙げられる。
【００４７】
酸素欠損を有する金属酸化物としては、例えば酸素欠損を有する酸化セリウム、酸素欠損を有する二酸化チタン等が挙げられる。中でも、吸収剤として酸素欠損を有する酸化セリウムを用いることが、酸素吸収性の観点から好ましい。
【００４８】
酸素欠損を有する金属酸化物についてより具体的に説明する。金属酸化物（ＭＯ２）の酸素欠損は、強還元雰囲気下での還元処理によって、以下の式（１）で表されるように、金属酸化物の結晶格子中から酸素が強制的に引き抜かれて酸素欠損状態（ＭＯ２−ｘ、０＜ｘ＜２）となることによりもたらされる。還元処理は、例えば水素ガスなどの還元性雰囲気下、１０００℃などの高温で熱処理すること等により行うことができる。
ＭＯ２＋ｘＨ２→ＭＯ２−ｘ＋ｘＨ２Ｏ    ・・・（１）
【００４９】
そして、以下の式（２）に示すように、酸素が欠損した部分が、酸素と反応することにより、無機系酸素吸収剤としての効果が発揮される。
ＭＯ２−ｘ＋（ｘ／２）Ｏ２→ＭＯ２    ・・・（２）
【００５０】
上記のｘの値は、１．０以下の正の数であることができ、中でも０．７以下の正の数であることが好ましい。上記の式（２）に示すように、金属酸化物は酸素との反応において雰囲気中に水が存在することは必要とされない。したがって、無機系酸素吸収剤として酸素欠損を有する金属酸化物を用いることは、水分を嫌う内容物に特に有効である。
【００５１】
吸湿剤としては、例えば親水性ゼオライト、シリカゲル等の物理吸湿剤、酸化カルシウム、硫酸マグネシウム、塩化カルシウム、酸化カルシウム、酸化アルミニウム等の化学吸湿剤等を用いることができる。
【００５２】
親水性ゼオライトとしては、例えばＡ型、Ｘ型、又はＬＳＸ型のゼオライトを用いることができる。これらは単独で用いてもよく、また組み合わせて用いてもよい。
【００５３】
吸ガス剤としては、活性炭、疎水性ゼオライト等の物理吸ガス剤、ハロゲン化金属、酸化金属、硫酸塩、亜硫酸塩、亜硫酸水素塩、亜ジチオン酸塩等の化学吸ガス剤を用いることができる。
【００５４】
（スキン層）
スキン層は、吸収層に含有される吸収剤の脱落を防止し、かつ外装フィルム等の他のフィルム、積層体とのヒートシール強度を持たせるため、吸収層の一方又は両方の面に積層されている随意の層である。
【００５５】
スキン層は、熱可塑性樹脂で構成することができ、製膜安定性を向上させ、かつ／又は吸収剤の脱落や袋内の内容物との直接の接触を防ぐこと、かつ／又は基材層と積層する表面平滑性を付与することができる。
【００５６】
スキン層を構成する熱可塑性樹脂としては、吸収層に関して挙げた熱可塑性樹脂を用いることができる。吸収層の両側にスキン層を積層させた場合、それぞれのスキン層を構成する熱可塑性樹脂は、同一であっても異なっていてもよい。
【００５７】
スキン層の厚さは、１μｍ以上、３μｍ以上、５μｍ以上、又は７μｍ以上であることができ、また５０μｍ以下、４０μｍ以下、３０μｍ以下、２０μｍ以下、又は１５μｍ以下であることができる。吸収層の両側にスキン層を積層させた場合、これらのスキン層の厚さは同一であっても異なっていてもよい。
【００５８】
（他の層）
インナーフィルムは、随意の他の層を有していてもよい。他の層としては、例えば印刷層が挙げられる。
【００５９】
《ピロー袋の製造方法》
本発明のピロー袋は、外装フィルムの作製、インナーフィルムの作製、及び製袋を含む方法により製造することができる。
【００６０】
〈外装フィルムの作製〉
外装フィルムの作製は、例えば透明樹脂フィルム、透明バリア層、及びシーラント層をこの順で積層させることにより行うことができる。
【００６１】
積層は、例えば、サンドラミネートやバックラミネートなどの押出しラミネート、ドライラミネート等により行うことができる。
【００６２】
〈インナーフィルムの作製〉
インナーフィルムの作製は、例えば吸収層用樹脂組成物の作製、随意のスキン層用樹脂組成物の作製、製膜工程、及び積層工程を含む方法により行うことができる。また、インナーフィルムの作製は、スキン層用樹脂組成物の作製工程を随意に含んでもよい。
【００６３】
吸収層用樹脂組成物の作製は、吸収剤及び熱可塑性樹脂を混練して行うことができる。また、スキン層用樹脂組成物の作製は、スキン層を構成する熱可塑性樹脂を混練して行うことができる。
【００６４】
混練は、例えば、ニーダー、ミキシングロール、コニカルミキサー等のバッチ式混練機、２軸混練機等の連続混練機、単軸押出機、二本ロール混練機、三本ロール混練機等が用いられる。この際には、使用する材料に応じて、８０℃以上、１００℃以上、１２０℃以上、又は１４０℃以上で、かつ２２０℃以下、２００℃以下、又は１８０℃以下の温度で混練することができる。
【００６５】
上記の混練した吸収層用樹脂組成物及び随意のスキン層用樹脂組成物を、それぞれ吸収層、及びスキン層に成形して、これを積層させてインナーフィルムを得ることができる。上記の混練した吸収層用樹脂組成物及びスキン層用樹脂組成物を、インフレーション法、Ｔダイ法、キャスト法等の押出成型等によりそれぞれ単層のフィルム状にすることによって、専ら製膜工程を行ってもよく、又は多層インフレーション法、若しくはＴダイ法等の共押出法により、吸収層とスキン層の製膜工程及び積層工程を同時に行ってもよい。
【００６６】
〈製袋〉
製袋は、例えば上記の外装フィルムのシーラント層を背部シール部において対向させて融着させて筒状にし、ここに所望の幅に切断した上記のインナーフィルムを挿入し、次いで２つの側部シール部において外装フィルムをインナーフィルムごと融着させ、両端を切断することにより行うことができる。
【００６７】
かかる製袋は、ピロー包装機を用いて行うことができる。ピロー包装機としては、例えば大森機械工業株式会社から入手可能であるＮＷ−４０６を用いることができる。
【実施例】
【００６８】
実施例及び比較例により本発明を具体的に説明するが、本発明は、これらに限定されるものではない。
【００６９】
《実施例１及び２、並びに比較例１〜３》
実施例１及び２、並びに比較例１〜３では、ピロー袋を作製し、このピロー袋において酸素吸収性を評価した。
【００７０】
〈実施例１〉
（外装フィルムの作製）
ＬＬＤＰＥ（エボリューＳＰ２５２０、プライムポリマー社）を用いて、三層インフレーション製膜機により、樹脂温度１８０℃の条件で、シーラント層としての１種３層の厚さ８０μｍのＬＬＤＰＥ層を作製した。
【００７１】
次いで、透明樹脂フィルム及び透明バリア層としての透明シリカ蒸着ＰＥＴフィルム（ＧＸフィルム、凸版印刷社）の透明シリカ層側に接着層を積層させ、接着層とＬＬＤＰＥ層とを、ＰＥ（サンテックＬ１８５０Ｋ、旭化成社）を用いて押出しラミネートにより積層させて、外装フィルムを作製した。
【００７２】
作製した外装フィルムは、以下の層構成を有していた：
ＰＥＴ１２μｍ／透明シリカ層／接着層／ＰＥ層１５μｍ／ＬＬＤＰＥ層８０μｍ
【００７３】
（インナーフィルムの作製）
まず、酸素欠損を有する酸化セリウムＣｅＯ２−ｘ（ｘ＝０．５）５５質量部と、ＬＤＰＥ（ペトロセン３４２、東ソー社）４５質量部とを、窒素雰囲気下で二軸押出機を用いて混練し、そしてこれをペレット状に押し出して、酸素吸収層用マスターバッチを作製した。
【００７４】
次いで、酸素吸収層用マスターバッチ及びＬＬＤＰＥ（エボリューＳＰ２５２０、プライムポリマー社）を用いて、三層インフレーション製膜機を用いて、樹脂温度１８０℃の条件で、スキン層２０μｍ／酸素吸収層３５μｍ／スキン層２０μｍの層構成を有する２種３層のインナーフィルムを作製した。
【００７５】
（製袋）
酸素濃度２０．９％の環境下で、作製した外装フィルム及びインナーフィルムを用い、ピロー包装機（ＮＷ−４０６、大森機械工業株式会社）により、図１に示す形状のピロー袋を、容積７．５ｍｌとなるように製袋して、実施例１のピロー袋を作製した。インナーフィルムの幅は、５０ｍｍとした。
【００７６】
〈実施例２〉
酸素欠損を有する酸化セリウム及びＬＤＰＥの質量部を、それぞれ７５質量％及び２５質量％に変更し、各層の厚さをスキン層１０μｍ／酸素吸収層３０μｍ／スキン層１０μｍとしてインナーフィルムを作製し、このインナーフィルムを４０ｍｍの幅で用いたことを除き、実施例１と同様にして、実施例２のピロー袋を作製した。
【００７７】
〈比較例１〉
インナーフィルムを用いなかったことを除き、実施例１と同様にして、比較例１のピロー袋を作製した。
【００７８】
〈比較例２〉
インナーフィルムとして、ＬＬＤＰＥ（エボリューＳＰ２５２０、プライムポリマー社）を用いて、三層インフレーション製膜機により、樹脂温度１８０℃の条件で作製した、１種３層の厚さ３０μｍのＬＬＤＰＥフィルムを用いたことを除き、実施例１と同様にして、比較例２のピロー袋を作製した。
【００７９】
〈比較例３〉
ＬＬＤＰＥフィルムの厚さを８０μｍに変更したことを除き、比較例２と同様にして、比較例３のピロー袋を作製した。
【００８０】
作製した各ピロー袋について、所定の経過時間ごとに袋内の酸素濃度を測定した。
【００８１】
結果を表１に示す。
【００８２】
【表１】
2019073295.tif 000003
【００８３】
表１から、酸素吸収層をインナーフィルムに有するピロー袋は、袋内の酸素濃度を良好に低減できていることが理解できよう。
【００８４】
《実施例１Ａ》
実施例１Ａでは、ピロー袋を作製し、このピロー袋において吸湿性を評価した。
【００８５】
吸収剤として親水性ゼオライトを含有している吸湿フィルム（モイストキャッチＺＰＡ５０、共同印刷社）を用い、２３℃及び相対湿度５０％ＲＨの環境下で容積７．５ｍｌとなるように製袋したことを除き、実施例１と同様にして、実施例１Ａのピロー袋を作製した。その後、所定の経過時間ごとに袋内の湿度を測定した。
【００８６】
結果を表２に示す。
【００８７】
【表２】
2019073295.tif 000004
【００８８】
表２から、吸湿層をインナーフィルムに有するピロー袋は、袋内湿度を良好に低減できていることが理解できよう。
【符号の説明】
【００８９】
１０    外装フィルム
１２    基材層
１２ａ    透明樹脂フィルム
１２ｂ    透明バリア層
１４    シーラント層
２０    インナーフィルム
２２    吸収層
２４    スキン層
５０    側部シール部
５２    背部シール部
１００    ピロー袋
【図１】
2019073295.tif 000005
【図２】
2019073295.tif 000006
【図３】
2019073295.tif 000007